(57)【要約】【課題】環境を汚染する溶剤を含まず、また空気中の水分等による接着後の発泡や膨れが無く、塗付作業性が良好で、十分な接着力を有する反応性ウレタンホットメルト接着剤組成物を提供することにある。【解決手段】アクリル樹脂と、ポリオールとイソシアネート化合物とを反応させて得られる反応性ウレタンプレポリマーと、から成る反応性ウレタンホットメルト接着剤組成物において、アクリル樹脂は、異なるガラス転移温度を有する２種類のアクリル樹脂（２）及びアクリル樹脂（３）を使用することを特徴とする反応性ウレタンホットメルト接着剤組成物である。【選択図】なし【特許請求の範囲】
【請求項１】
アクリル樹脂と、ポリオールとイソシアネート化合物とを反応させて得られる反応性ウレタンプレポリマーと、から成る反応性ウレタンホットメルト接着剤組成物において、アクリル樹脂は、１のガラス転移温度を有する１のアクリル樹脂（１）にて該反応性ウレタンホットメルト接着剤組成物を構成した際の該組成物の粘度と同一になるように、１のガラス転移温度を有し異なるガラス転移温度を有する２種類のアクリル樹脂（２）及びアクリル樹脂（３）を使用すると共に、該２種類のアクリル樹脂（２）とアクリル樹脂（３）のガラス転移温度は、アクリル樹脂（１）のガラス転移温度＋１５〜＋２５℃のアクリル樹脂と、アクリル樹脂（１）のガラス転移温度−１０〜−２０℃のアクリル樹脂であることを特徴とする反応性ウレタンホットメルト接着剤組成物。
【請求項２】
ガラス転移温度が７０〜８０℃のアクリル樹脂（２）と、ガラス転移温度が３５〜４５℃のアクリル樹脂（３）と、ポリオールとイソシアネート化合物とを反応させて得られる反応性ウレタンプレポリマーと、から成る請求項１記載の反応性ウレタンホットメルト接着剤組成物。
【請求項３】
ポリオールは、ポリエーテルポリオールを含むことを特徴とする請求項１又は請求項２記載の反応性ウレタンホットメルト接着剤組成物。
【請求項４】
ポリエーテルポリオールは、アクリル樹脂（２）とアクリル樹脂（３）の合計１００重量部に対して１００〜２００重量部であることを特徴とする請求項１乃至請求項３のいずれかに記載の反応性ウレタンホットメルト接着剤組成物。
【請求項５】
ポリオールは、ポリエステルポリオールを含むことを特徴とする請求項１乃至請求項４のいずれかに記載の反応性ウレタンホットメルト接着剤組成物。
【請求項６】
ポリエステルポリオールは、アクリル樹脂（２）とアクリル樹脂（３）の合計１００重量部に対して１０〜６０重量部であることを特徴とする請求項１乃至請求項５のいずれかに記載の反応性ウレタンホットメルト接着剤組成物。
【請求項７】
イソシアネート化合物はメチレンジフェニルジイソシアネートであることを特徴とする請求項１乃至請求項６のいずれかに記載の反応性ウレタンホットメルト接着剤組成物。
【請求項８】
反応性ウレタンプレポリマーはＮＣＯ重量％が０．７〜１．２重量％であることを特徴とする請求項１乃至請求項７のいずれかに記載の反応性ウレタンホットメルト接着剤組成物。
【請求項９】
アクリル樹脂（２）及びアクリル樹脂（３）の重量平均分子量は２００００〜５００００であることを特徴とする請求項１乃至請求項８記載の反応性ウレタンホットメルト接着剤組成物。
【発明の詳細な説明】
【技術分野】
【０００１】
本発明は、事務用デスク等の天板に使用される非孔質材料である鋼板と、これを被覆し装飾するメラミン化粧板等を接着させる際に使用されることがある反応性ウレタンホットメルト接着剤組成物に関し、特には湿気による発泡が少なく接着力に優れた反応性ウレタンホットメルト接着剤組成物に関する。
【背景技術】
【０００２】
従来、事務用デスク等の天板等とメラミン化粧板等との接着には溶剤を含んだゴム系接着剤が使用されている。近年、該溶剤の揮発により環境汚染を防止するため、無溶剤のホットメルト接着剤が使用されている。しかしながら、該無溶剤のホットメルト接着剤では接着力が不十分であり、最近では環境を汚染することなく十分な接着力を有するポリウレタンホットメルト接着剤組成物が提案されている（特許文献１）。
【０００３】
該特許文献１に記載のポリウレタンホットメルト接着剤組成物は、イソシアネートおよびアクリルポリマーを含むポリウレタンホットメルト接着剤組成物であって、該アクリルポリマーが高分子量アクリルポリマーであることを特徴としている。
【先行技術文献】
【特許文献】
【０００４】
【特許文献１】特表２００８−５００４０６号公報
【０００５】
しかしながら、特許文献１に示されるポリウレタンホットメルト接着剤組成物は、必要とする接着力を得る場合には粘度が高くなって塗付作業性が不良となる場合があり、また良好な塗付作業性を得るべく設計した場合には、接着力が不足する場合があるという課題がある。
【発明の概要】
【発明が解決しようとする課題】
【０００６】
本発明が解決しようとする課題は、環境を汚染する溶剤を含まず、また空気中の水分等による接着後の発泡や膨れが無く、塗付作業性が良好で、十分な接着力を有する反応性ウレタンホットメルト接着剤組成物を提供することにある。
【課題を解決するための手段】
【０００７】
このような課題を解決するため請求項１記載の発明は、アクリル樹脂と、ポリオールとイソシアネート化合物とを反応させて得られる反応性ウレタンプレポリマーと、から成る反応性ウレタンホットメルト接着剤組成物において、アクリル樹脂は、１のガラス転移温度を有する１のアクリル樹脂（１）にて該反応性ウレタンホットメルト接着剤組成物を構成した際の該組成物の粘度と同一になるように、１のガラス転移温度を有し異なるガラス転移温度を有する２種類のアクリル樹脂（２）及びアクリル樹脂（３）を使用すると共に、該２種類のアクリル樹脂（２）とアクリル樹脂（３）のガラス転移温度は、アクリル樹脂（１）のガラス転移温度＋１５〜＋２５℃のアクリル樹脂と、アクリル樹脂（１）のガラス転移温度−１０〜−２０℃のアクリル樹脂であることを特徴とする反応性ウレタンホットメルト接着剤組成物を提供する。ここで言うガラス転移温度とは示差熱分析装置（ＤＳＣ）によって測定される値を言う。
【０００８】
また請求項２記載の発明は、ガラス転移温度が７０〜８０℃のアクリル樹脂（２）と、ガラス転移温度が３５〜４５℃のアクリル樹脂（３）と、ポリオールとイソシアネート化合物とを反応させて得られる反応性ウレタンプレポリマーと、から成る請求項１記載の反応性ウレタンホットメルト接着剤組成物を提供する。
【０００９】
また請求項３記載の発明は、ポリオールは、ポリエーテルポリオールを含むことを特徴とする請求項１又は請求項２記載の反応性ウレタンホットメルト接着剤組成物を提供する。
【００１０】
また請求項４記載の発明は、ポリエーテルポリオールは、アクリル樹脂（２）とアクリル樹脂（３）の合計１００重量部に対して１００〜２００重量部であることを特徴とする請求項１乃至請求項３のいずれかに記載の反応性ウレタンホットメルト接着剤組成物を提供する。
【００１１】
また請求項５記載の発明は、ポリオールは、ポリエステルポリオールを含むことを特徴とする請求項１乃至請求項４のいずれかに記載の反応性ウレタンホットメルト接着剤組成物を提供する。
【００１２】
また請求項６記載の発明は、ポリエステルポリオールは、アクリル樹脂（２）とアクリル樹脂（３）の合計１００重量部に対して１０〜６０重量部であることを特徴とする請求項１乃至請求項５のいずれかに記載の反応性ウレタンホットメルト接着剤組成物を提供する。
【００１３】
また請求項７記載の発明は、イソシアネート化合物はメチレンジフェニルジイソシアネートであることを特徴とする請求項１乃至請求項６のいずれかに記載の反応性ウレタンホットメルト接着剤組成物を提供する。
【００１４】
また請求項８記載の発明は、反応性ウレタンプレポリマーはＮＣＯ重量％が０．７〜１．２重量％であることを特徴とする請求項１乃至請求項７のいずれかに記載の反応性ウレタンホットメルト接着剤組成物を提供する。
【００１５】
また請求項９記載の発明は、アクリル樹脂（２）及びアクリル樹脂（３）の重量平均分子量は２００００〜５００００であることを特徴とする請求項１乃至請求項８記載の反応性ウレタンホットメルト接着剤組成物を提供する。
【発明の効果】
【００１６】
本発明に係る反応性ウレタンホットメルト接着剤組成物は、アクリル樹脂は、１のガラス転移温度を有する１のアクリル樹脂（１）にて該反応性ウレタンホットメルト接着剤組成物を構成した際の該組成物の粘度と同一になるように、１のガラス転移温度を有し異なるガラス転移温度を有する２種類のアクリル樹脂（２）及びアクリル樹脂（３）を使用すると共に、該２種類のアクリル樹脂（２）とアクリル樹脂（３）のガラス転移温度は、アクリル樹脂（１）のガラス転移温度＋１５〜＋２５℃のアクリル樹脂と、アクリル樹脂（１）のガラス転移温度−１０〜−２０℃のアクリル樹脂を併用して使用することにより、１のガラス転移温度を有する１のアクリル樹脂（１）のみで組成物を構成した場合と比較して、より高い接着性を有するという効果がある。
【００１７】
また、請求項２に係る反応性ウレタンホットメルト接着剤組成物は、ガラス転移温度が７０〜８０℃のアクリル樹脂（２）と、ガラス転移温度が３５〜４５℃のアクリル樹脂（３）の２種類のアクリル樹脂を含むことで、これらと同一の重量平均分子量である、例えばガラス転移温度が５５℃程度の１種類のアクリル樹脂のみを含む場合と比較して、同等の粘度であって同等の塗付作業性を有すると共に、より高い接着強さを有する効果がある。
【００１８】
また請求項８に係る反応性ウレタンホットメルト接着剤組成物は、ＮＣＯ重量％が０．７〜１．２重量％であるため、上記効果の他、発泡や膨れが生じないという効果がある。
【００１９】
また請求項９に係る反応性ウレタンホットメルト接着剤組成物は、アクリル樹脂（２）及びアクリル樹脂（３）の重量平均分子量は共に２００００〜５００００であるため、アクリル樹脂同士の相溶性が良好で、結果として良好な塗付作業性を有するという効果がある。
【発明を実施するための形態】
【００２０】
以下本発明について詳細に説明する。
【００２１】
本発明の反応性ウレタンホットメルト接着剤組成物は、アクリル樹脂と、ポリオールとイソシアネート化合物とを反応させて得られる反応性ウレタンプレポリマーと、から成る反応性ウレタンホットメルト接着剤組成物において、アクリル樹脂は、１のガラス転移温度を有する１のアクリル樹脂（１）にて該反応性ウレタンホットメルト接着剤組成物を構成した際の該組成物の粘度と同一になるように、１のガラス転移温度を有し異なるガラス転移温度を有する２種類のアクリル樹脂（２）及びアクリル樹脂（３）を使用すると共に、該２種類のアクリル樹脂（２）とアクリル樹脂（３）のガラス転移温度は、アクリル樹脂（１）のガラス転移温度＋１５〜＋２５℃のアクリル樹脂と、アクリル樹脂（１）のガラス転移温度−１０〜−２０℃のアクリル樹脂であることを特徴とする反応性ウレタンホットメルト接着剤組成物であって、必要に応じて消泡剤、反応触媒、耐光安定化剤等を配合することが出来る。
【００２２】
＜アクリル樹脂＞
本発明で使用するアクリル樹脂は、アクリル樹脂と、ポリオールとイソシアネート化合物とを反応させて得られる反応性ウレタンプレポリマーと、から成る反応性ウレタンホットメルト接着剤組成物において、１のガラス転移温度を有する１のアクリル樹脂（１）にて該反応性ウレタンホットメルト接着剤組成物を構成した際の該組成物の粘度と同一になるように、１のガラス転移温度を有し異なるガラス転移温度を有する２種類のアクリル樹脂（２）及びアクリル樹脂（３）を使用すると共に、該２種類のアクリル樹脂（２）とアクリル樹脂（３）のガラス転移温度は、アクリル樹脂（１）のガラス転移温度＋１５〜＋２５℃のアクリル樹脂と、アクリル樹脂（１）のガラス転移温度−１０〜−２０℃のアクリル樹脂である。アクリル樹脂（２）及びアクリル樹脂（３）のそれぞれのガラス転移温度が、アクリル樹脂（１）のガラス転移温度に対してこの範囲ないと、接着性の向上効果が不十分となる。
【００２３】
ここで、「アクリル樹脂は、１のガラス転移温度を有する１のアクリル樹脂（１）にて該反応性ウレタンホットメルト接着剤組成物を構成した際の該組成物の粘度と同一になるように、１のガラス転移温度を有し異なるガラス転移温度を有する２種類のアクリル樹脂（２）及びアクリル樹脂（３）を使用する」との意義は、具体的にはアクリル樹脂（１）及びアクリル樹脂（２）及びアクリル樹脂（３）の重量平均分子量を同一とすることである。
【００２４】
さらに具体的には、以下の実施例及び比較例で示すように、例えば１のガラス転移温度を有し該ガラス転移温度が７０〜８０℃のアクリル樹脂（２）と、１のガラス転移温度を有し該ガラス転移温度が３５〜４５℃のアクリル樹脂（３）の２種類のアクリル樹脂を併用して、１のガラス転移温度を有し該ガラス転移温度が５５℃のアクリル樹脂（１）を使用した際の組成物の粘度と同一の粘度（溶融時の粘度）とすることであり、この際のこれらのアクリル樹脂の重量平均分子量は３００００で同一と成ることである。アクリル樹脂（２）及びアクリル樹脂（３）のガラス転移温度が、これらの範囲に無い場合は、ガラス転移温度が５５℃のアクリル樹脂（１）を単独で使用した場合と比較して、接着性の向上効果が不十分となる。
【００２５】
本発明に使用されるアクリル樹脂は、本組成物に粘着性を付与するために使用され、ガラス転移温度は示差熱分析装置（ＤＳＣ）によって測定される。特に請求項２に係るアクリル樹脂は、７０〜８０℃のアクリル樹脂（２）と、同ガラス転移温度が３５〜４５℃のアクリル樹脂（３）とを併用して使用する。該所定のガラス転移温度（Ｔｇ）を有するアクリル樹脂を合成するに当たっては、以下のＦＯＸ式による理論計算により設計することが可能である。
≪ＦＯＸの式≫
１／Ｔｇ＝Ｗ１／Ｔｇ１＋Ｗ２／Ｔｇ２＋・・・・＋Ｗｎ／Ｔｇｎ
Ｔｇ１〜ｎ：ｎ種類のモノマーからなる分子量１００００程度以上の重合体を構成する各モノマーのホモポリマーのガラス転移温度
Ｗ１〜ｎ：各モノマーの重量分率であり、Ｗ１＋Ｗ２＋・・・・＋Ｗｎ＝１である。
【００２６】
アクリル樹脂としては、少なくとも、アルキルまたはアルケニル（メタ）アクリレートとアクリル酸等の（共）重合体を使用することが出来、好ましくは、少なくともメタクリル酸メチル(ＭＭＡ)又はメタクリル酸ブチル(ＢＭＡ)又はメタクリル酸２−ヒドロキシエチル(２−ＨＥＭＡ) のいずれかをモノマー成分として重合される。
【００２７】
アクリル樹脂は、上記のように、１のガラス転移温度を有し異なるガラス転移温度を有する２種類のアクリル樹脂（２）及びアクリル樹脂（３）を使用すると共に、該２種類のアクリル樹脂（２）とアクリル樹脂（３）のガラス転移温度は、アクリル樹脂（１）のガラス転移温度＋１５〜＋２５℃のアクリル樹脂と、アクリル樹脂（１）のガラス転移温度−１０〜−２０℃のアクリル樹脂である。特に請求項２記載のアクリル樹脂は、ガラス転移温度が７０〜８０℃のアクリル樹脂（２）と、ガラス転移温度が３５〜４５℃のアクリル樹脂（３）の２種類のアクリル樹脂を併用して使用するが、これらのアクリル樹脂（２）及びアクリル樹脂（３）は組成物としての溶融粘度を１５０００〜２５０００ｍＰａ・ｓ／１２０℃（Ｂｒｏｏｋｆｉｅｌｄ社製  ＲＶＤ  Ｖ−１＋（商品名）を用いて，２９号ローター１０ｒｐｍ時の粘度（ｍＰａ・ｓ））に設計する際に好ましい２種類のガラス転移温度のアクリル樹脂（２）とアクリル樹脂（３）の組み合わせであり、仮に該粘度で１のガラス転移温度を有する１のアクリル樹脂（１）を用いて設計する場合は、該アクリル樹脂（１）のガラス転移温度は、以下の比較例で示すように５５℃と成る。
【００２８】
アクリル樹脂（２）と、アクリル樹脂（３）の重量による配合割合は、（ガラス転移温度が７５〜９０℃のアクリル樹脂（２））／（ガラス転移温度が３５〜４５℃のアクリル樹脂（３））＝０．５〜１．４が好ましく、０．５未満及び１，４超では十分な接着力の向上効果が得られない。
【００２９】
請求項９に係るアクリル樹脂（２）及びアクリル樹脂（３）のＧＰＣ法により測定される重量平均分子量は２００００〜５００００が好ましく、２００００未満では粘着性が不足する場合があり、５００００超では組成物の粘度が高くなって塗付作業性が不十分となる場合がある。
【００３０】
＜ポリオール＞
本発明に使用されるポリオールは、ポリエーテルポリオール、ポリエステルポリオール、アクリルポリオール等のポリオールを使用することが出来る。ポリエーテルポリオールとしては、脂肪族ポリエーテルポリオールが好ましく、例えば、水またはアルコールにアルキレンオキシドを付加したもの、例えばポリエチレングリコール、ポリプロピレングリコール、ポリテトラメチレングリコールを挙げることが出来る。
【００３１】
ポリエーテルポリオールの配合量としては、上記アクリル樹脂（２）とアクリル樹脂（３）の合計１００重量部に対して１００〜２００重量部が好ましく、１００重量部未満では初期の接着力が不足し、２００重量部超では塗付作業性が不良と成る。
【００３２】
ポリエステルポリオールとしては、脂肪族２価アルコールと脂肪族（飽和もしくは不飽和）ジカルボン酸との縮合により形成されるものを使用することが出来る。
【００３３】
脂肪族２価アルコールとしては、｛炭素数（以下Ｃと略記）２〜２０、例えば脂肪族［エチレングリコール、ジエチレングリコール、１，２−プロピレングリコール、ジプロピレングリコール、１，２−、１，３−および１，４−ブタンジオール、ネオペンチルグリコール、３−メチル−１，５−ペンタンジオール、１，３−、１，４−、１，６−および２，５−ヘキサンジオール、１，２−および１，８−オクタンジオール、２−メチル−１，８−オクタンジオール、１，９−ノナンジオール、１，１０−デカンジオール、１，１８−オクタデカンジオール、１，２０−エイコサンジオール等］、アルキル（Ｃ１〜３）ジアルカノールアミン等｝を挙げることが出来る。これらのうち接着性の点で、１，４−ブタンジオール、１，６−ヘキサンジオール、１，９−ノナンジオールが好ましい。
【００３４】
脂肪族ジカルボン酸としては、飽和脂肪族ジカルボン酸として、Ｃ２〜２４、例えばシュウ酸、マロン酸、コハク酸、グルタル酸、メチルコハク酸、ジメチルマロン酸、β−メチルグルタル酸、エチルコハク酸、イソプロピルマロン酸、アジピン酸、ピメリン酸、スベリン酸、アゼライン酸、セバシン酸、デカンジカルボン酸、ウンデカンジカルボン酸、ドデカンジカルボン酸、トリデカンジカルボン酸、テトラデカンジカルボン酸、ヘキサデカンジカルボン酸、オクタデカンジカルボン酸およびエイコサンジカルボン酸が、不飽和脂肪族ジカルボン酸として、Ｃ４〜２４、例えばマレイン酸、フマル酸、シトラコン酸およびメサコン酸を挙げることが出来る。これらのうち接着性及び結晶性の点で、アジピン酸及びセバシン酸が好ましい。
【００３５】
ポリエーテルポリオールの配合量としては、アクリル樹脂（２）とアクリル樹脂（３）の合計１００重量部に対して１０〜６０重量部が好ましく、１０重量部未満では初期の接着力が不足し、６０重量部超では塗付作業性が不良と成る。
【００３６】
＜イソシアネート化合物＞
本発明に使用されるイソシアネート化合物は，特に制限されることはない。例えば，メチレンジフェニルジイソシアネート（ＭＤＩ），トリレンジイソシアネート（ＴＤＩ），メチレンジフェニルジイソシアネートの水素添加物（水添ＭＤＩ），ヘキサメチレンジイソシアネート（ＨＭＤＩ），イソフォロンジイソシアネート（ＩＰＤＩ）等がある。これらの中ではＭＤＩが汎用的であることから，より好ましい。市販のＭＤＩとしてはミリオネートＭＴ（商品名，４，４‘メチレンジフェニルジイソシアネート，ＮＣＯ重量％：３３．６％，日本ポリウレタン工業製）がある。
【００３７】
本発明の反応性ウレタンホットメルト接着剤組成物は、ポリオールとイソシアネート化合物とを反応させて得られる反応性ウレタンプレポリマーを含むが、該反応性ウレタンプレポリマーの合成に当たっては、残留するＮＣＯ基の重量％が０．７〜１．２重量％であることが好ましい。０．７重量％未満では接着力が不十分となり、１．２重量％超では、空気中の水分との反応によって炭酸ガスが発生し発泡する場合がある。
【００３８】
以下，実施例及び比較例にて本出願に係る反応性ウレタンホットメルト接着剤組成物について具体的に説明する。
【実施例】
【００３９】
＜実施例及び比較例＞
イソシアネート化合物としてＭＤＩであるミリオネートＭＴ（商品名、東ソー製、ＮＣＯ重量％：３３．６重量％）を、ポリエステルポリオールとして、ＨＳ  ２Ｅ−５８１Ａ（商品名、豊国製油社製、ポリエステルポリオール、分子量５５００、２官能、水酸基価１８〜２４）を、ポリエーテルポリオールＡとしてアデカポリエーテルＰ-２０００（商品名、アデカ製、分子量：２０００）を、ポリエーテルポリオールＢとしてアデカポリオールＰＲ−３００７（商品名、ＡＤＥＫＡ社製、ポリプロピレングリコールとポリエチレングリコールの混合物、分子量３０００、２官能、水酸基価３６〜３９）を、また、アクリル樹脂（２）（請求項２におけるガラス転移温度が７０〜８０℃のアクリル樹脂（２））としてガラス転移温度が７５℃のＢＲ−１１３（商品名、三菱レイヨン社製、重量平均分子量３００００）を、アクリル樹脂（３）（請求項２におけるガラス転移温度が３５〜４５℃のアクリル樹脂（３））としてガラス転移温度が４０℃のＡＰ−１（商品名、アイカ工業社製、重量平均分子量３００００）を、アクリル樹脂（１）としてガラス転移温度が５５℃のＡＰ−２（商品名、アイカ工業社製、重量平均分子量３００００）を、消泡剤としてダッポーＳＮ−３５１（商品名，サンノプコ製）を、耐光安定化剤としてＨＳエステル２９２（商品名、豊国製油社製、ヒンダートアミン系光安定剤）を、使用し、表１に示す配合にて、イソシアネート化合物以外のすべての材料を攪拌装置，温度制御装置，真空ポンプを取り付けた１Ｌのセパラブルフラスコ内に投入し，１００℃，減圧下で２時間攪拌し，脱水する。その後イソシアネート化合物であるミリオネートＭＴを残留するＮＣＯ基の重量％が０．９％となるように表１に示す配合量投入し、１００℃窒素雰囲気下で２時間攪拌反応させ，２３℃に徐冷し固体状態の湿気硬化型の反応性を有する実施例又は比較例の反応性ウレタンホットメルト接着剤組成物を得た。
【００４０】
【表１】
2016196543.tif 000002
【００４１】
＜評価項目及び評価方法＞
【００４２】
＜粘度＞
実施例及び比較例の反応性ウレタンホットメルト接着剤組成物を１２０℃に加熱溶融させ、Ｂｒｏｏｋｆｉｅｌｄ社製  ＲＶＤ  Ｖ−１＋（商品名）を用いて，２９号ローター１０ｒｐｍ時の粘度（ｍＰａ・ｓ）を測定した。
【００４３】
＜接着性＞
２３℃下においてボンデ鋼板に、１２０℃に溶融した実施例又は比較例の反応性ウレタンホットメルト接着剤組成物を厚さ７５μｍに塗付した後、６０秒間オープンタイムを取り、２５×２５×１ｍｍ厚みのメラミン化粧板を載置し、ハンドローラーにて圧力を掛けて貼り合わせる。その後２３℃７日間養生し、インストロン万能試験機にて引張速度５ｍｍ／分にて２３℃及び８０℃下で接着面に対してせん断方向引張り、破断した際の強度を引張強度（Ｎ／ｍｍ２）として測定した。２３℃においては１．０Ｎ／ｍｍ２以上を○、１．０Ｎ／ｍｍ２未満を×と評価し、８０℃においては０．２Ｎ／ｍｍ２以上○、０．２Ｎ／ｍｍ２未満を×と評価した。
【００４４】
評価結果
評価結果を表２に示す。実施例と比較例は同等の粘度で塗付作業性は同等であるにも拘わらず、実施例の引張強度は比較例をより大きく高い接着性を有している。
【００４５】
【表２】
2016196543.tif 000003